(57)【要約】【課題】製造コストダウンを計ることができると共に、製造工程を簡略化することにより製造工程の効率化を図ることができるエンボス式のライトワンスのマルチ光学式ストーリッジメディア構造を提供する。【解決手段】エンボス式のライトワンスのマルチ光学式ストーリッジメディア構造を掲示し、所定の深さのネッキが彫ってある下基板により、この下基板上に所定の屈折率を有する記録層を形成し、さらに反射層によりこの記録層を被覆し、最後に上基板と下基板をよく密着させ、その内部の各層構造を保護する。また、異なるレーザー光源によりデータを記録する。【選択図】図２ｃ
0003125915.tif 000002
【実用新案登録請求の範囲】
【請求項１】
エンボス式ライトワンスタイプのマルチ光学式ストーリッジメディア構造において、
複数のネッキを有する下基板と、
前記下基板上に形成し、これらのネッキを被覆し、且つ、複数の溝によりデータを保存する記録層と、
前記記録層上に形成し、反射ラートの時に必要とする光源として用いられ、前記記録層におけるこれらの溝が十分なエネルギーを有し光化学反応を行う反射層と、
前記反射層上に形成し、前記下基板とぴったりと密着し、前記記録層を保護すると共に、前記反射層がスクラッチされないようにする上基板を具備することを特徴とするエンボス式ライトワンスタイプのマルチ光学式ストーリッジメディア構造。
【請求項２】
これらのネッキが複数の制御データを記録すると共に、前記制御データがディスクの種類、メーカーの情報、ラート容量或いはラートの方法のいずれかであることを特徴とする請求項１に記載のエンボス式のライトワンスのマルチ光学式ストーリッジメディア構造。
【請求項３】
前記下基板が前記ネッキの彫ってある金属テンプレートにより形成されることを特徴とする請求項１に記載のエンボス式のライトワンスのマルチ光学式ストーリッジメディア構造。
【請求項４】
前記下基板の材料がポリカーボネートであることを特徴とする請求項１に記載のエンボス式のライトワンスのマルチ光学式ストーリッジメディア構造。
【請求項５】
前記上基板の材料がポリカーボネートであることを特徴とする請求項１に記載のエンボス式のライトワンスのマルチ光学式ストーリッジメディア構造。
【請求項６】
波長が650ナノメートルの赤色レーザーを光源とする条件において、前記ネッキの深さが100から170ナノメートルの間であることを特徴とする請求項１に記載のエンボス式のライトワンスのマルチ光学式ストーリッジメディア構造。
【請求項７】
前記ネッキの深さは120から160ナノメートルの間であることが最適であることを特徴とする請求項６に記載のエンボス式のライトワンスのマルチ光学式ストーリッジメディア構造。
【請求項８】
波長が450ナノメートルの青色レーザーを光源とする条件において、前記ネッキの深さが40から85ナノメートルの間であることを特徴とする請求項１に記載のエンボス式のライトワンスのマルチ光学式ストーリッジメディア構造。
【請求項９】
前記記録層がライトワンス式であることを特徴とする請求項１に記載のエンボス式のライトワンスのマルチ光学式ストーリッジメディア構造。
【請求項１０】
前記記録層の材料が有機の材料或いは無機の材料のいずれかであることを特徴とする請求項１に記載のエンボス式のライトワンスのマルチ光学式ストーリッジメディア構造。
【請求項１１】
波長が650ナノメートルの赤色レーザーを光源とする条件において、前記記録層の屈折率が1.7〜2.3の間であることを特徴とする請求項１に記載のエンボス式のライトワンスのマルチ光学式ストーリッジメディア構造。
【請求項１２】
波長が450ナノメートルの青色レーザーを光源とする条件において、前記記録層の屈折率が1.1から1.7の間であることを特徴とする請求項１に記載のエンボス式のライトワンスのマルチ光学式ストーリッジメディア構造。
【請求項１３】
前記記録層がスピンコーティングされていることを特徴とする請求項１に記載のエンボスのライトワンスのマルチ光学式ストーリッジメディア構造。
【請求項１４】
前記記録層の材料が銀或いは銀の合金のいずれかであることを特徴とする請求項１に記載のエンボス式のライトワンスのマルチ光学式ストーリッジメディア構造。
【考案の詳細な説明】
【技術分野】
【０００１】
本考案はライトワンスのマルチ光学式ストーリッジメディア構造に関し、特にエンボス式のライトワンスのマルチ光学式ストーリッジメディアに関する。
【背景技術】
【０００２】
デジタルマルチ光学式保存メディアの発達において、始めに研究開発された理由は、家庭用デジタル映像に応用されており、しかし、製品の機能をたえず発展することにつれて、デジタルマルチ光学式保存メディアにもさまざまな構造と特性が発展され、主として読み取り専用のストーリッジメディア，ライトワンスのストーリッジメディア，書き換え可能のストーリッジメディアの三つに分類することができる。その内、よく目にする読み取り専用のストーリッジメディアはストーリッジメディア−ＲＯＭなどで、よく目にするライトワンスストーリッジメディアはストーリッジメディア−Ｒ，ストーリッジメディア＋Ｒなどである。一方、よく目にする書き換え可能ストーリッジメディアはストーリッジメディア−ＲＷ、ストーリッジメディア＋ＲＷ，ストーリッジメディア−ＲＡＭなどである。それぞれのタイプの応用できる範囲は異なり、各ストーリッジメディアにはそれぞれ規格があり、製造過程もすべて異なる。しかし、どのストーリッジメディアも、全て光反応方式でストーリッジメディアにデータをラート方式で記録するので、そこで、記録するエリアに、まず、ストーリッジメディアの製造メーカー、ストーリッジメディアの種類、データ保存の可能容量、ラート方法などの制御データを定義しなければならず、そこで、ある種類のストーリッジメディアにデータを記録する際、ラート装置に関するディスク情報を提供することができ、それにより、書き込みディスク本体はディスクを正確に識別することができ、ラートの品質を高めることができる。
通常使用されるライトワンスストーリッジメディアを例にとると、図１（a），図１（b），図１（c）を同時に参照すると、それぞれは従来のライトワンスストーリッジメディアの部分構造概略図、記録層構造の概略図と全体の断面の概略図であり、且つ、図１（b）は図１（a）におけるAエリアの構造の拡大を示す概略図で、それは下基板１０，記録層１２，反射層１４，上基板１６を含み、その内、この記録層１２で複数のグルーブ（groove）１８１とランド（land）１８２を有し、グルーブ（groove）１８１で普通のデータ記憶区１８或いは制御データ記憶区１８‘をとして用いられ、例を挙げると、複数の普通のデータ記憶区１８を記憶するグルーブ１８１において、レーザーにより複数の制御データ記憶区１８‘をエンボスし、その中に制御データ記憶区１８‘におけるデータはストーリッジメディアに記録し、読み取りの際に必要なデータを使用できる。しかし、従来のレーザー４０を用いてエンボスする方法は、大量生産を行うメーカーにすると、連続して製造することにより、レーザーのエネルギー消費は早くて大量であり、コスト上の負担を大きくし、生産工程の過程がひとつ増えるので、生産効率全体に一つの欠点を増やす。このため、レーザーを用いてネッキをエンボスする方法は、長期的な視野からすると、理想的な生産方式とはいえない。
【０００３】
これらを鑑み、本考案は上述の問題に対し、エンボス式のライトワンスのマルチ光学式ストーリッジメディアを提出し、エンボスがネッキを有する下基板本体を用いることで、ネッキを有する下基板を形成し、そこで、ライトワンスストーリッジメディアが製造過程を全て終えた後、再びレーザーにより書き込んでネッキを形成する必要がなく、従来の問題を解決する。
【考案の開示】
【考案が解決しようとする課題】
【０００４】
本考案の主な目的は、エンボスのライトワンスタイプのマルチ光学式ストーリッジメディア構造を提供し、所定の深さのネッキが彫ってある下基板を基底とし、その上を覆う記録層は下基板上に直接ネッキし、また再びレーザーにより記録層上にネッキを彫る必要がないので、製造コストダウンを計ることができ、製造工程の効率化を図ることができる。
【０００５】
本考案のもう一つの目的は、エンボスのライトワンスタイプのマルチ光学式ストーリッジメディア構造において、所定の屈折係数の記録層を有することによりスピンコーティング方式で、下基板上にネッキを直接形成し、新しく製造工程を増やす必要がないので、製造上の負担を増やすことなく、製造工程の効率に悪影響を与えない。
【０００６】
そこで、本考案のエンボスのライトワンスタイプのマルチ光学式ストーリッジメディア構造は、下基板を含み、この下基板は所定の深さの複数の溝を有する構造で、下基板上に特殊な記録層を形成し、これらのネッキ構造上を覆い、制御データを記録する複数のネッキを直接形成し、また、この記録層上には反射層が形成され、記録用のレーザーを反射し、最上層には内面を覆うすべすべした上基板があり、前記下基板とぴったりと密着してその内部の特殊記録層と反射層を保護し全体的な構造の機械強度を高める。そこで、本考案のライトワンスタイプのストーリッジメディアはレーザーで彫らずに、モジュールの設計を用いることができるので、簡単にネッキを彫ることができるだけでなく、製造コストダウンを計ることができ、製造工程を簡略化することにより製造工程の効率化を図ることができる。
【０００７】
本考案の目的、技術内容、特徴及びその効果をさらに理解しやすいように、以下に具体的な実施例、図により詳しく説明する。
【考案を実施するための最良の形態】
【０００８】
ストーリッジメディアの書き込みの品質向上のため、一般に通常、データを記録する時に必要な基本的な制御データをまずエンボスのネッキに記録し、そこで特に、目下市場ではライトワンスメディア構造を対象としたエンボスのネッキは、どれも後工程の製造過程のレーザー光を利用してエンボスのネッキを形成する構造であり、しかしながら、このタイプの方式で形成するライトワンスメディア構造は必要とする製造コストがかなりかかり、同時にまた歩留が比較的低いという問題にぶつかるので、これらに鑑み、本考案はエンボス式のライトワンスタイプのマルチ光学式ストーリッジメディア構造を提供し、上述の問題を解決する。以下に本考案の技術精神を詳細に説明する。
【０００９】
本考案はエンボス式のライトワンスタイプのマルチ光学式ストーリッジメディア構造であり、図２（a），図２（b），図２（c）を同時に参照すると、それぞれは本考案のライトワンスストーリッジメディアの外観の概略図、記録層構造の概略図と全体の構造の概略図であり、且つ、図２（b）は図２（a）におけるBエリアの構造の拡大を示す概略図で、このエンボスのライトワンスタイプのマルチ光学式ストーリッジメディア構造は、下基板２０、記録層２２，反射層２４，上基板２６を含み、その中で、ストーリッジメディアの中央部に近い箇所は環状を有する制御データ記録区２８‘で、複数のエンボスのネッキ２８２からなり、この制御データ記録区２８‘におけるデータは記録し、読み取りの際に必要なデータに用いられ、以上のエンボスのネッキ２８２と隣合うのは複数で制御データではない普通のデータ記録区２８のグルーブ２８１を記録するのに用いられ、異なるレーザー光源５０が応用される場合は以上のエンボスのネッキ２８２が異なる深さの設計を有し、波長が650ナノメートルの赤色レーザーを制御データとする記録の光源の場合は、これらのエンボスのネッキ２８の深さは100から170ナノメートルの間にあり、波長が450ナノメートルの青色レーザーを制御データとする記録の光源の場合は、これらのエンボスのネッキ２８の深さは40から85の間にある。そこで、この下基板２０上を覆うのが記録層２２であり、かつこの記録層２２は特定の屈折係数のエリアを有し、そこでエンボスのネッキ２８２を収納できる下基板２０とこの記録層２２がスピンコーティングする過程において、さらにぴったりと密着し、かつ好ましい染色層の屈折係数は、使用するレーザー光源５０とは直接の関連性を持つ。たとえば、波長が650ナノメートルの赤色レーザーを記録の光源とする条件下、好ましい記録層の屈折係数は1.7から2.3ナノメートルの間にあり、一方波長が405ナノメートルの青色レーザーを記録の光源とする条件下、好ましい記録層の屈折係数は1.1から1.７ナノメートルの間にある。また、この記録層上を覆うのは反射層２４で、この反射層２４は通常銀か合金で構成されている。最後に、上基板２６と下基板２０を密着させるために、その中の記録層２２と反射層を包んでおり、保護し、隔絶、構造の機械強度を向上する作用を持つ。
【００１０】
上述の下基板と上基板の材質は、最もよく見られるのは炭酸脂であり、かつこの下基板を形成するのは、エンボスのネッキの金属版によって型を作り、この金属版は重複使用が可能なので、そこで、ライトワンスストーリッジメディアの製造コストを下げることができる。また、一般的に下基板の厚さと上基板の厚さは同じであり、本実施例を例とすると、下基板の厚さと上基板の厚さは共に０．６ミリメートルである
【００１１】
上述に基づいて、以下に実験データの一部を示すことで、本考案で述べている理想的な屈折係数のエリアと理想的なエンボスのネッキの深さの範囲を証明する。
【００１２】
スピンコーティングの方法により記録層を下基板に形成した後、異なる記録材料が異なる屈折係数を有するため、異なる程度の光学のノイズ効果を発生する。以下に異なる記録材料が異なる記録光源では異なる程度の光学のノイズ効果を発生することを確認するために、異なる屈折係数の記録材料を用いてテストを行った。表１の示すように、波長が650ナノメートルの赤色レーザーを記録光源とし、その中で、記録材料Ａ、記録材料Ｂ、記録材料Ｃ、記録材料Ｄはそれぞれ2.487、2.452、2.193、1,966の屈折係数であり、エンボスのネッキの深さがどれも160ナノメートルの条件下、収集したデータから得られたジッタ
率（ＤＣ・Ｊｉｔｔｅｒ）はそれぞれ20.75％、16.08％、8.5％、12.04％であり、そこで、比較的好ましい記録材料は記録材料Ｃと記録材料Ｄといえ、故に、テストの結果明らかになった比較的好ましい記録層の屈折係数は1.96から2.19の間であり、確かに本考案の示す理想的な屈折係数のエリアである1.7から2.3の間を満たす。
【表１】
0003125915.tif 000003
【００１３】
比較的好ましい屈折係数の範囲が分かったので、上述のエンボスのネッキの深さが示す可能な深さの範囲は100から170ナノメートルの間であり、また同様に波長が650ナノメートルの赤色レーザーを記録の光源とする条件下、エンボスのネッキの深さの最も好ましいもののテストでは、その中で、記録材料Ａ、記録材料Ｂ、記録材料Ｃ、記録材料Ｄは、それぞれ異なるエンボスのネッキの深さにおいて、特定の記録層の光学密度をそのデータの収集するジッタ
率とし、好ましいエンボスのネッキの深さの範囲の内、120から160ナノメートルの間が最も好ましいと分かり、図２の示すように、これらの示すデータは主に比較的好ましい記録材料Ｃと記録材料Ｄを主としており、比較すると理想的とは言えない記録材料Ａと記録材料Ｂの実験データの部分を補助的に説明するが、しかしながら、比較的理想に近い記録材料Ｃ，記録材料Ｄにとってや、比較的理想的ではないといえる記録材料Ａと記録材料Ｂにとってとに限らず、表２のデータはどれも比較的好ましいエンボスのネックの深さ120から160ナノメートルの間に現れ、どの記録材料の収集データもジッタ 率は比較的低く、記録材料Ｃと記録材料Ｄを例に取ると、エンボスのネッキが120から160ナノメートルの間にあるとき、収集したデータから得られたジッタ
率は8.5％から16.53％の間にあり、また同時に、表２のデータにまた呼応する表１の結果、たとえ、エンボスのネッキの深さが同じであっても、記録材料Ｃと記録材料Ｄから収集したデータから得られたジッタ
率は記録材料Ａと記録材料Ｂの得られたデータのジッタ 率よりも明らかに低い。このほかに、最も好ましいエンボスのネックの深さが比較的理想的な記録層の状態に合うように設計されたとき、もし記録層の光学密度などの要素を制御するなら、得られるライトワンスストーリッジメディアは好ましいピントの合った効能と正常な筒所に合った効能を有する。
【表２】
0003125915.tif 000004
【００１４】
このほかに、本考案のエンボスのライトワンスタイプのマルチ光学式ストーリッジメディア構造は光源が405ナノメートルの青色レーザーにも使用できるが、しかしながら、記録層上に作用する光源の波長が異なるため、そこでふさわしい記録材料を選択し、また上述の波長が650ナノメートルの赤色レーザーに適用する記録材料とは同じとは限らず、以下は、上述の記録材料Ｄ、記録材料Ｅ、記録材料Ｆを例に取ると、表３の示すように、記録材料Ｄ、記録材料Ｅ、記録材料Ｆのために固定したエンボスのネッキの深さにおいて、波長が405ナノメートルの青色レーザーを得られる異なる最小収集データのジッタ 率とし、その中で、記録材料Ｄ、記録材料Ｅ，記録材料はそれぞれ1.401、1.412、1,289の屈折係数を有し、またエンボスのネッキの深さが60から63ナノメートルの間の条件下、得られる収集データのジッタ 率はそれぞれ6.2％、7.6％、6.6％であり、比較的好ましい記録材料は記録材料Ｄ，記録材料Ｆといえ、ゆえに、テストの結果比較的好ましい記録層の屈折係数は1.289から1.40の間に現れ、確かに本考案の示す理想的な屈折係数のエリアである1.1から1.7の間に適合する。
【表３】
0003125915.tif 000005
【００１５】
比較的好ましい屈折係数の範囲が分かったので、上述のエンボスのネッキの深さから好ましい深さの範囲は40から85ナノメートルの間であり、その中で、比較的好ましい記録材料Ｄを用いてエンボスのネッキの深さの範囲を取ると、下の表４の示すように、本テストの条件設定はエンボスのネッキは50から73ナノメートルの間をターゲットとしており、波長が405ナノメートルの青色レーザーを光源として得られる収集データのジッタ 率は6.2％から8.1％の間に現れ、これらのデータから分かるように、好ましい記録材料の屈折係数の記録材料を選んで応用したとき、エンボスのネッキの深さは青色レーザーを光源とする条件下、50から73ナノメートルの間で行われ、そこで、確かに本考案の示す理想的なエンボスのネッキの深さのエリアが40から85ナノメートルの間に適合する。
【表４】
0003125915.tif 000006
【００１６】
本考案に係るエンボスのライトワンスタイプのマルチ光学式ストーリッジメディア構造は例えば、赤色レーザーDVD-R、ワンレイヤー構造の青色レーザーHDDVD-R、ダブルレイヤー構造の青色レーザーHDDVD-R、青色レーザーBD-Rなどの関連するマルチストーリッジメディア構造の異なる分野に応用可能で、且つ、上記のワンレイヤー構造とダブルレイヤー構造の青色レーザーHDDVD-Rの構造のそれぞれは図３と図４に示すように、図３はワンレイヤー構造の青色レーザーHDDVD-Rを示す断面図で、それは単一の記録層状を有するストーリッジメディア構造であるため、記録層３２の一表面では単一層状の構造３８を有し、且つ、普通のデータを記録するためのグルーブ３８１とエンボスのネッキ３８２を有し、図４のダブルレイヤー構造の青色レーザーHDDVD-Rを示す断面図からみると、それはダブル記録層状を有するストーリッジメディア構造であるため、記録層３２の一表面では第一ワンレイヤー状の構造３８を有し、且つ、普通のデータを記録するためのグルーブ３８１とエンボスのネッキ３８２を有し、記録層３２の他面ではリードアウト区（lead-out）３９１を持つ第二ワンレイヤー状の構造３９を形成する。前段落の記述の通りに、これらのマルチストーリッジメディア構造における下基板３０と上基板３６は一般的に同じの厚さを有し、この実施形態においても厚さが０．６ミリメートルの下基板３０と上基板３６であることを採用する。
【００１７】
ゆえに、上述の種類の特に優れた表現を総合すると、本考案のエンボスのライトワンスタイプのマルチ光学式ストーリッジメディア構造は、下基板上にエンボスのネッキ構造を従来のレーザーを通してエンボスをネッキする構造に取って代わって利用することができ、レーザーを使用しないですむだけではなく、レーザーのエンボスのコストを下げることができるので、製造工程を簡略化することができ、そのため作業効率を上げ、製造コストを下げ、ライトワンスストーリッジメディアの競争力を高めることができる。
【００１８】
以上に述べたのは実施例を用いた本考案の特徴の説明であり、その目的は熟練の技術者が本考案の内容を理解し実施できることで、本考案の特許範囲を制限することはなく、ゆえに、その他の本考案の示す精神から外れないで応用される同等の修飾や変化については、全て以下に述べる本考案の範囲内に属する。
【図面の簡単な説明】
【００１９】
【図１ａ】従来のライトワンスストーリッジメディアの外観を示す概略図である。
【図１ｂ】従来のライトワンス保存媒体の記録層構造を示す概略図である。
【図１ｃ】従来のライトワンス保存媒体の全体の断面を示す概略図である。
【図２ａ】本考案のエンボスのライトワンスタイプのマルチ光学式ストーリッジメディアの外観を示す概略図である。
【図２ｂ】本考案のエンボスのライトワンス保存媒体の記録層構造を示す概略図である。
【図２ｃ】本考案のエンボスのライトワンス保存媒体の全体の断面を示す概略図である。
【図３】本考案のワンレイヤー構造のブルーレーザーHDDVD-を示す断面図。
【図４】本考案のダブルレイヤー構造のブルーレーザーHDDVD-を示す断面図。
【符号の説明】
【００２０】
１０    下基板
１２    記録層
１４    反射層
１６    上基板
１８    普通のデータ記憶区
１８‘  データ制御記憶区
１８１  グルーブ
１８２  ランド
２０    下基板
２２    記録層
２４    反射層
２６    上基板
２８    普通のデータ記録区
２８‘  データ制御記憶区
２８１  グルーブ
２８２  エンボスのネッキ
３０    下基板
３２    記録層
３６    上基板
３８    第一ワンレイヤー状の構造
３８１  グルーブ
３８２  エンボスのネッキ
３９    第二ワンレイヤー状の構造
３９１  リードアウト区（lead-out）
４０    レーザー光線
５０    レーザー光線
【図１ａ】
0003125915.tif 000007
【図１ｂ】
0003125915.tif 000008
【図１ｃ】
0003125915.tif 000009
【図２ａ】
0003125915.tif 000010
【図２ｂ】
0003125915.tif 000011
【図２ｃ】
0003125915.tif 000012
【図３】
0003125915.tif 000013
【図４】
0003125915.tif 000014